(57)【要約】【課題】サセプタ周縁部に局部的な放電が生じ難いプラズマＣＶＤ成膜方法および成膜装置を提供すること。【解決手段】サセプタとしてその表面の少なくとも周縁部にエンボスが存在しないものを用い、サセプタの基板支持ピンを上昇させてその上に被処理基板を受け取る工程（ＳＴＥＰ４）と、基板支持ピン上に被処理基板を保持した状態でサセプタ内の発熱体でサセプタを加熱しつつ真空排気されているチャンバー内にガスを導入して第１の予備加熱処理を行う工程（ＳＴＥＰ６）と、処理チャンバー内を真空排気した状態でガスの導入を停止し、基板支持ピンを下降させて被処理基板を前記載置台に載置する工程（ＳＴＥＰ８）と、被処理基板をサセプタに載置した状態でチャンバー内にガスを導入して第２の予備加熱を行う工程（ＳＴＥＰ１０）と、処理チャンバー内にプラズマを生成する工程（ＳＴＥＰ１２）と、処理チャンバー内に成膜ガスを供給して成膜を行う工程（ＳＴＥＰ１３）とを具備する。【選択図】図７        
2005023400.tif 000002
【特許請求の範囲】
【請求項１】
処理チャンバー内で被処理基板をサセプタに載置し、サセプタに設けられた発熱体によりサセプタを介して被処理基板を加熱し、前記処理チャンバー内に高周波電界によりプラズマを生成して被処理基板にプラズマＣＶＤにより薄膜を形成するプラズマＣＶＤ成膜方法であって、
前記サセプタとしてその表面の少なくとも周縁部にエンボスが存在しないものを用い、
薄膜形成に先立って、前記処理チャンバー内において、サセプタの基板支持ピンを上昇させて被処理基板を該基板支持ピン上に保持した状態で、被処理基板の予備加熱を行うことを特徴とするプラズマＣＶＤ成膜方法。
【請求項２】
処理チャンバー内で被処理基板をサセプタに載置し、サセプタに設けられた発熱体によりサセプタを介して被処理基板を加熱し、前記処理チャンバー内に高周波電界によりプラズマを生成して被処理基板にプラズマＣＶＤにより薄膜を形成するプラズマＣＶＤ成膜方法であって、
薄膜形成に先立って、前記処理チャンバー内において、サセプタの基板支持ピンを上昇させて被処理基板を該基板支持ピン上に保持した状態で、被処理基板の予備加熱を行うことを特徴とするプラズマＣＶＤ成膜方法。
【請求項３】
前記予備加熱は、前記処理チャンバー内にガスを導入しながら行われることを特徴とする請求項１または請求項２に記載のプラズマＣＶＤ成膜方法。
【請求項４】
前記予備加熱の後、前記基板支持ピンを降下させて被処理基板を前記サセプタに載置してさらに予備加熱を行って、その後成膜を行うことを特徴とする請求項１または請求項２に記載のプラズマＣＶＤ成膜方法。
【請求項５】
前記２回の予備加熱は、いずれも前記処理チャンバー内にガスを導入しながら行われることを特徴とする請求項４に記載のプラズマＣＶＤ成膜方法。
【請求項６】
処理チャンバー内で被処理基板をサセプタに載置し、サセプタに設けられた発熱体によりサセプタを介して被処理基板を加熱し、前記処理チャンバー内に高周波電界によりプラズマを生成して被処理基板にプラズマＣＶＤにより薄膜を形成するプラズマＣＶＤ成膜方法であって、
前記サセプタとしてその表面の少なくとも周縁部にエンボスが存在しないものを用い、
被処理基板を処理チャンバー内に搬入し、前記サセプタの基板支持ピンを上昇させてその上に被処理基板を受け取る工程と、
前記基板支持ピン上に被処理基板を保持した状態で前記発熱体で前記サセプタを加熱しつつ真空排気されている前記処理チャンバー内にガスを導入して第１の予備加熱処理を行う工程と、
前記処理チャンバー内を真空排気した状態でガスの導入を停止し、前記基板支持ピンを下降させて被処理基板を前記載置台に載置する工程と、
被処理基板を前記サセプタに載置した状態で前記処理チャンバー内にガスを導入して第２の予備加熱を行う工程と、
前記処理チャンバー内にプラズマを生成する工程と、
前記処理チャンバー内に成膜ガスを供給して成膜を行う工程と
を具備することを特徴とするプラズマＣＶＤ成膜方法。
【請求項７】
処理チャンバー内で被処理基板をサセプタに載置し、サセプタに設けられた発熱体によりサセプタを介して被処理基板を加熱し、前記処理チャンバー内に高周波電界によりプラズマを生成して被処理基板にプラズマＣＶＤにより薄膜を形成するプラズマＣＶＤ成膜方法であって、
被処理基板を処理チャンバー内に搬入し、載置台の基板支持ピンを上昇させてその上に被処理基板を受け取る工程と、
前記基板支持ピン上に被処理基板を保持した状態で前記発熱体で前記サセプタを加熱しつつ真空排気されている前記処理チャンバー内にガスを導入して第１の予備加熱処理を行う工程と、
前記処理チャンバー内を真空排気した状態でガスの導入を停止し、前記基板支持ピンを下降させて被処理基板を前記載置台に載置する工程と、
被処理基板を前記サセプタに載置した状態で前記処理チャンバー内にガスを導入して第２の予備加熱を行う工程と、
前記処理チャンバー内に高周波電界を形成してプラズマを生成する工程と、
前記処理チャンバー内に成膜ガスを供給して成膜を行う工程と
を具備することを特徴とするプラズマＣＶＤ成膜方法。
【請求項８】
処理チャンバー内で被処理基板をサセプタに載置し、サセプタに設けられた発熱体によりサセプタを介して被処理基板を加熱し、前記処理チャンバー内に高周波電界によりプラズマを生成して被処理基板にプラズマＣＶＤによりＴｉ薄膜を形成するプラズマＣＶＤ成膜方法であって、
前記サセプタとしてその表面の少なくとも周縁部にエンボスが存在しないものを用い、
被処理基板を処理チャンバー内に搬入し、載置台の基板支持ピンを上昇させてその上に被処理基板を受け取る工程と、
前記基板支持ピン上に被処理基板を保持した状態で前記発熱体で前記サセプタを加熱しつつ真空排気されている前記処理チャンバー内にガスを導入して第１の予備加熱処理を行う工程と、
前記処理チャンバー内を真空排気した状態でガスの導入を停止し、前記基板支持ピンを下降させて被処理基板を前記サセプタに載置する工程と、
被処理基板を前記サセプタに載置した状態で前記処理チャンバー内にガスを導入して第２の予備加熱を行う工程と、
前記処理チャンバー内に高周波電界を形成してプラズマを生成する工程と、
前記処理チャンバー内にＴｉを含む成膜ガスおよび還元ガスを供給してＴｉ膜を成膜を行う工程と
を具備することを特徴とするプラズマＣＶＤ成膜方法。
【請求項９】
前記第２の予備加熱を行う工程に先だって、被処理基板を前記サセプタに載置した状態で前記処理チャンバー内のガス圧を徐々に上昇させる工程をさらに具備することを特徴とする請求項６から請求項８のいずれか１項に記載のプラズマＣＶＤ成膜方法。
【請求項１０】
前記高周波電界を形成してプラズマを生成する工程は、印加する高周波電力を徐々に上昇させることを特徴とする請求項６から請求項９のいずれか１項に記載のプラズマＣＶＤ成膜方法。
【請求項１１】
前記プラズマを生成する工程に先立って、前記処理チャンバ内に成膜ガスを供給する工程を有することを特徴とする請求項６から請求項１０のいずれか１項に記載のプラズマＣＶＤ成膜方法。
【請求項１２】
前記サセプタは、その表面の少なくとも周縁から１０ｍｍまでの部分にエンボスが存在しないことを特徴とする請求項１、請求項６、請求項８のいずれか１項に記載のプラズマＣＶＤ成膜方法。
【請求項１３】
被処理基板が収容される処理チャンバーと、
処理チャンバー内で被処理基板を載置し、内部に発熱体を有するサセプタと、
前記処理チャンバー内に少なくとも成膜のためのガスを供給するガス供給機構と、
前記チャンバー内に高周波電界を形成してプラズマを生成するプラズマ生成手段と
を具備し、
前記サセプタは、その表面の少なくとも周縁部にエンボスが存在しないことを特徴とするプラズマＣＶＤ成膜装置。
【請求項１４】
前記サセプタは、その表面の少なくとも周縁から１０ｍｍまでの部分にエンボスが存在しないことを特徴とする請求項１３に記載のプラズマＣＶＤ成膜装置。
【発明の詳細な説明】
【技術分野】
【０００１】
本発明は、例えばＴｉ膜などの薄膜をプラズマＣＶＤで成膜するプラズマＣＶＤ成膜方法および成膜装置に関する。
【背景技術】
【０００２】
半導体デバイスの製造においては、最近の高密度化および高集積化の要請に対応して、回路構成を多層配線構造にする傾向にあり、このため、下層の半導体基板と上層の配線層との接続部であるコンタクトホールや、上下の配線層同士の接続部であるビアホールなどの層間の電気的接続のための埋め込み技術が重要になっている。
【０００３】
このようなコンタクトホールやビアホールの埋め込みには、一般的にＡｌ（アルミニウム）やＷ（タングステン）、あるいはこれらを主体とする合金が用いられるが、このような金属や合金と下層のＳｉ基板やｐｏｌｙ−Ｓｉ層とのコンタクトを形成するために、これらの埋め込みに先立ってコンタクトホールやビアホールの内側にＴｉ膜を成膜し、さらにバリア層としてＴｉＮ膜を成膜することが行われている。
【０００４】
近時、これらＴｉ膜およびＴｉＮ膜は、より良質の膜を形成することが期待できることから化学的蒸着（ＣＶＤ）で成膜されている。この中でＴｉ膜の成膜は、成膜ガスとしてＴｉＣｌ４（四塩化チタン）およびＨ２を用い、基板である半導体ウエハをヒーターにより加熱し、かつ成膜ガスのプラズマを生成して、ＴｉＣｌ４とＨ２（水素）とを反応させることにより行っている。
【０００５】
一方、Ｔｉ成膜の際に、半導体ウエハを支持するためのサセプタとしては、セラミックスなどの絶縁体の中に導電体である発熱体を埋め込み、さらに高周波を印加するための電極を組み込んだものが用いられている。
【０００６】
ところで、近時、半導体ウエハ（以下、単にウエハと記す）のサイズが２００ｍｍから３００ｍｍへと大型化しており、このためサセプタ上へウエハを載置した際に搬送時やウエハ裏面に処理チャンバ内の残留ガスが対流することによって、ウエハとサセプタとの間に滑りが生じやすくなっている。また、サセプタに埋設されたヒーターにより加熱面にヒートスポットが生じてウエハ温度が不均一になり膜厚の面内均一性が悪くなるおそれがある。
【０００７】
このような不都合を回避する技術として、サセプタ表面にエンボスを設けるものが提案されている（特許文献１）。
【０００８】
しかしながら、このように表面にエンボスが存在するサセプタを用いて、高周波電界によるプラズマを用いたプラズマＣＶＤによりＴｉ膜を成膜する場合には、周縁部においてウエハとサセプタとの間に放電が生じ、サセプタ周縁部が破壊されることがある。
【特許文献１】特開２００２−１２４３６７号公報
【発明の開示】
【発明が解決しようとする課題】
【０００９】
本発明はかかる事情に鑑みてなされたものであって、サセプタ周縁部に局部的な放電が生じ難いプラズマＣＶＤ成膜方法および成膜装置を提供することを目的とする。
【課題を解決するための手段】
【００１０】
上記課題を解決するために、本発明の第１の観点では、処理チャンバー内で被処理基板をサセプタに載置し、サセプタに設けられた発熱体によりサセプタを介して被処理基板を加熱し、前記処理チャンバー内に高周波電界によりプラズマを生成して被処理基板にプラズマＣＶＤにより薄膜を形成するプラズマＣＶＤ成膜方法であって、前記サセプタとしてその表面の少なくとも周縁部にエンボスが存在しないものを用い、薄膜形成に先立って、前記処理チャンバー内において、サセプタの基板支持ピンを上昇させて被処理基板を該基板支持ピン上に保持した状態で、被処理基板の予備加熱を行うことを特徴とするプラズマＣＶＤ成膜方法を提供する。
【００１１】
本発明の第２の観点では、処理チャンバー内で被処理基板をサセプタに載置し、サセプタに設けられた発熱体によりサセプタを介して被処理基板を加熱し、前記処理チャンバー内に高周波電界によりプラズマを生成して被処理基板にプラズマＣＶＤにより薄膜を形成するプラズマＣＶＤ成膜方法であって、薄膜形成に先立って、前記処理チャンバー内において、サセプタの基板支持ピンを上昇させて被処理基板を該基板支持ピン上に保持した状態で、被処理基板の予備加熱を行うことを特徴とするプラズマＣＶＤ成膜方法を提供する。
【００１２】
本発明の第３の観点では、処理チャンバー内で被処理基板をサセプタに載置し、サセプタに設けられた発熱体によりサセプタを介して被処理基板を加熱し、前記処理チャンバー内に高周波電界によりプラズマを生成して被処理基板にプラズマＣＶＤにより薄膜を形成するプラズマＣＶＤ成膜方法であって、前記サセプタとしてその表面の少なくとも周縁部にエンボスが存在しないものを用い、被処理基板を処理チャンバー内に搬入し、前記サセプタの基板支持ピンを上昇させてその上に被処理基板を受け取る工程と、前記基板支持ピン上に被処理基板を保持した状態で前記発熱体で前記サセプタを加熱しつつ真空排気されている前記処理チャンバー内にガスを導入して第１の予備加熱処理を行う工程と、前記処理チャンバー内を真空排気した状態でガスの導入を停止し、前記基板支持ピンを下降させて被処理基板を前記載置台に載置する工程と、被処理基板を前記サセプタに載置した状態で前記処理チャンバー内にガスを導入して第２の予備加熱を行う工程と、前記処理チャンバー内にプラズマを生成する工程と、前記処理チャンバー内に成膜ガスを供給して成膜を行う工程とを具備することを特徴とするプラズマＣＶＤ成膜方法を提供する。
【００１３】
本発明の第４の観点では、処理チャンバー内で被処理基板をサセプタに載置し、サセプタに設けられた発熱体によりサセプタを介して被処理基板を加熱し、前記処理チャンバー内に高周波電界によりプラズマを生成して被処理基板にプラズマＣＶＤにより薄膜を形成するプラズマＣＶＤ成膜方法であって、被処理基板を処理チャンバー内に搬入し、載置台の基板支持ピンを上昇させてその上に被処理基板を受け取る工程と、前記基板支持ピン上に被処理基板を保持した状態で前記発熱体で前記サセプタを加熱しつつ真空排気されている前記処理チャンバー内にガスを導入して第１の予備加熱処理を行う工程と、前記処理チャンバー内を真空排気した状態でガスの導入を停止し、前記基板支持ピンを下降させて被処理基板を前記載置台に載置する工程と、被処理基板を前記サセプタに載置した状態で前記処理チャンバー内にガスを導入して第２の予備加熱を行う工程と、前記処理チャンバー内に高周波電界を形成してプラズマを生成する工程と、前記処理チャンバー内に成膜ガスを供給して成膜を行う工程とを具備することを特徴とするプラズマＣＶＤ成膜方法を提供する。
【００１４】
本発明の第５の観点では、処理チャンバー内で被処理基板をサセプタに載置し、サセプタに設けられた発熱体によりサセプタを介して被処理基板を加熱し、前記処理チャンバー内に高周波電界によりプラズマを生成して被処理基板にプラズマＣＶＤによりＴｉ薄膜を形成するプラズマＣＶＤ成膜方法であって、前記サセプタとしてその表面の少なくとも周縁部にエンボスが存在しないものを用い、被処理基板を処理チャンバー内に搬入し、載置台の基板支持ピンを上昇させてその上に被処理基板を受け取る工程と、前記基板支持ピン上に被処理基板を保持した状態で前記発熱体で前記サセプタを加熱しつつ真空排気されている前記処理チャンバー内にガスを導入して第１の予備加熱処理を行う工程と、前記処理チャンバー内を真空排気した状態でガスの導入を停止し、前記基板支持ピンを下降させて被処理基板を前記サセプタに載置する工程と、被処理基板を前記サセプタに載置した状態で前記処理チャンバー内にガスを導入して第２の予備加熱を行う工程と、前記処理チャンバー内に高周波電界を形成してプラズマを生成する工程と、前記処理チャンバー内にＴｉを含む成膜ガスおよび還元ガスを供給してＴｉ膜を成膜を行う工程とを具備することを特徴とするプラズマＣＶＤ成膜方法を提供する。
【００１５】
本発明の第６の観点では、被処理基板が収容される処理チャンバーと、処理チャンバー内で被処理基板を載置し、内部に発熱体を有するサセプタと、前記処理チャンバー内に少なくとも成膜のためのガスを供給するガス供給機構と、前記チャンバー内に高周波電界を形成してプラズマを生成するプラズマ生成手段とを具備し、前記サセプタは、その表面の少なくとも周縁部にエンボスが存在しないことを特徴とするプラズマＣＶＤ成膜装置を提供する。
【００１６】
本発明者らは、表面にエンボスを有するサセプタを用いてプラズマＣＶＤを行った際にサセプタ近傍で放電が発生する現象について調査した結果、ウエハ周縁部に反りが発生することによりウエハ裏面とエンボスとの間に放電が発生していることが判明した。これは、エンボスは突出しているため電界が集中しやすく、ウエハの周縁部がわずかでも反ってウエハとサセプタとの間に隙間が生じるとエンボス部分に放電が集中するためと考えられる。
【００１７】
また、パッシェンの法則によれば、放電開始電圧Ｖｓは、ガス圧ｐと距離ｄとの積ｐｄの関数となり、ｐｄが所定の値でＶｓは極小値をとる。したがって、ｐを一定とするとウエハの反りが所定値に達すると低い電圧でも放電が生じやすくなる。
【００１８】
そのため、本発明の第１、３、５の観点においては、サセプタ表面の少なくとも周縁部分にエンボスを設けず、かつ成膜処理に先立って、処理チャンバー内において上昇させた状態の基板支持ピン上に被処理基板を保持した状態での予備加熱を行って基板の急激な加熱を生じさせないことにより被処理基板の反りを極力防止するので、高周波電界によるプラズマを生成しても、サセプタ表面の周縁部には、電界が集中しやすく放電の起点となる部分が存在せず、かつ被処理基板の反りによって放電開始電圧Ｖｓが低下して放電が生じやすくなることを防止することができる。したがって、サセプタ表面の周縁部における局部的な放電を確実に防止することができる。
【００１９】
また、本発明の第２、４の観点においては、成膜処理に先立って、処理チャンバー内において上昇させた状態の基板支持ピン上に被処理基板を保持した状態での予備加熱を行って基板の急激な加熱を生じさせないことにより被処理基板の反りを極力防止するので、被処理基板の反りがごく僅かで高周波電界によるプラズマを生成した際の放電開始電圧を十分に高くすることができれば、エンボスの存在に関わらず、サセプタ表面の周縁部における局部的な放電を防止することができる。
【００２０】
さらに、本発明の第６の観点においては、サセプタ表面の少なくとも周縁部分において、電界が集中しやすく放電の起点となりやすいエンボスを設けないので、サセプタ表面の周縁部には放電の集中部分が存在せず、たとえ被処理基板が反ったとしても、サセプタ表面の周縁部における局部的な放電が生じ難い。
【００２１】
上記第１、２の観点において、前記予備加熱は、前記処理チャンバー内にガスを導入しながら行われることが好ましい。これにより、被処理基板の加熱効率が高まるので予備加熱時間を短時間で終了することができる。また、前記予備加熱の後、前記基板支持ピンを降下させて被処理基板を前記載置台に載置してさらに予備加熱を行って、その後成膜を行うことにより、被処理体の温度を確実に成膜温度にすることができる。この場合に、これら２回の予備加熱は、いずれも前記処理チャンバー内にガスを導入しながら行われることが好ましい。
【００２２】
上記第３、４、５の観点において、前記第２の予備加熱を行う工程に先だって、被処理基板を前記サセプタに載置した状態で前記処理チャンバー内のガス圧を徐々に上昇させる工程をさらに具備することが好ましい。このような工程を付加することにより、第２の予備加熱において急激なチャンバー内のガス圧力の上昇が回避され、被処理基板へ及ぼされる応力が緩和され、反りが一層生じにくくなるる。また、前記高周波電界を形成してプラズマを生成する工程は、印加する高周波電力を徐々に上昇させること、前記プラズマを生成する工程に先立って、前記処理チャンバ内に成膜ガスを供給する工程を有することが好ましい。これにより、高周波電界によるプラズマを生成する際に、一層放電を生じにくくすることができる。
【００２３】
上記第１、３、５、６の観点において、前記サセプタは、その表面の少なくとも周縁から１０ｍｍまでの部分にエンボスが存在しないことが好ましい。
【発明を実施するための最良の形態】
【００２４】
以下、添付図面を参照して本発明の実施形態について具体的に説明する。
図１は本発明の方法を実施するＴｉ成膜装置が搭載されたマルチチャンバータイプの成膜システムを示す概略構成図である。
【００２５】
図１に示すように、この成膜システム１００は、プラズマＣＶＤによりＴｉ膜を成膜する２つのＴｉ成膜装置１，２、および熱ＣＶＤによりＴｉＮ膜を成膜する２つのＴｉＮ成膜装置３，４の合計４つの成膜装置を有しており、これら成膜装置１，２，３，４は、六角形をなすウエハ搬送室５の４つの辺にそれぞれ対応して設けられている。また、ウエハ搬送室５の他の２つの辺にはそれぞれロードロック室６，７が設けられている。これらロードロック室６，７のウエハ搬送室５と反対側にはウエハ搬入出室８が設けられており、ウエハ搬入出室８のロードロック室６，７と反対側にはウエハＷを収容可能な３つのフープ（ＦＯＵＰ）Ｆを取り付けるポート９，１０，１１が設けられている。
【００２６】
Ｔｉ成膜装置１，２およびＴｉＮ成膜装置３，４およびロードロック室６，７は、同図に示すように、ウエハ搬送室５の各辺にゲートバルブＧを介して接続され、これらは各ゲートバルブＧを開放することによりウエハ搬送室５と連通され、各ゲートバルブＧを閉じることによりウエハ搬送室５から遮断される。また、ロードロック室６，７のウエハ搬入出室８に接続される部分にもゲートバルブＧが設けられており、ロードロック室６，７は、ゲートバルブＧを開放することによりウエハ搬入出室８に連通され、これらを閉じることによりウエハ搬入出室８から遮断される。
【００２７】
ウエハ搬送室５内には、Ｔｉ成膜装置１，２、ＴｉＮ成膜装置３，４、およびロードロック室６，７に対して、被処理体であるウエハＷの搬入出を行うウエハ搬送装置１２が設けられている。このウエハ搬送装置１２は、ウエハ搬送室５の略中央に配設されており、回転および伸縮可能な回転・伸縮部１３の先端にウエハＷを保持する２つのブレード１４ａ，１４ｂを有しており、これら２つのブレード１４ａ，１４ｂは互いに反対方向を向くように回転・伸縮部１３に取り付けられている。また、２つのブレード１４ａ，１４ｂは個別にまたは同時に伸縮可能である。なお、このウエハ搬送室５内は所定の真空度に保持されるようになっている。
【００２８】
ウエハ搬入出室８の天井部にはＨＥＰＡフィルタ（図示せず）が設けられており、このＨＥＰＡフィルタを通過した清浄な空気がウエハ搬入出室８内にダウンフロー状態で供給され、大気圧の清浄空気雰囲気でウエハＷの搬入出が行われるようになっている。ウエハ搬入出室８のフープＦ取り付け用の３つのポート９，１０，１１にはそれぞれシャッター（図示せず）が設けられており、これらポート９，１０，１１にウエハＷを収容したまたは空のフープが直接取り付けられ、取り付けられた際にシャッターが外れて外気の侵入を防止しつつウエハ搬出入室８と連通するようになっている。また、ウエハ搬入出室８の側面にはアライメントチャンバー１５が設けられており、そこでウエハＷのアライメントが行われる。
【００２９】
ウエハ搬入出室８内には、フープＦに対するウエハＷの搬入出およびロードロック室６，７に対するウエハＷの搬入出を行うウエハ搬送装置１６が設けられている。このウエハ搬送装置１６は、多関節アーム構造を有しており、フープＦの配列方向に沿ってレール１８上を走行可能となっており、その先端のハンド１７上にウエハＷを載せてその搬送を行う。
【００３０】
ウエハ搬送装置１２，１６の動作等、システム全体の制御は、制御部１９によって行われる。
【００３１】
このような成膜システム１００においては、まず、大気圧の清浄空気雰囲気に保持されたウエハ搬入出室８内のウエハ搬送装置１６により、いずれかのフープＦからウエハＷを一枚取り出してアライメントチャンバー１５に搬入し、ウエハＷの位置合わせを行う。次いで、ウエハＷをロードロック室６，７のいずれかに搬入し、そのロードロック内を真空引きした後、ウエハ搬送室５内のウエハ搬送装置１２によりそのロードロック内のウエハを取り出し、ウエハＷをＴｉ成膜装置１または２に装入してＴｉ膜の成膜を行い、Ｔｉ成膜後のウエハＷを引き続きＴｉＮ成膜装置３または４に装入してＴｉＮ膜の成膜を行う。その後成膜後のウエハＷをウエハ搬送装置１２によりロードロック室６，７のいずれかに搬入し、その中を大気圧に戻した後、ウエハ搬入出室８内のウエハ搬送装置１６によりロードロック室内のウエハＷを取り出し、フープＦのいずれかに収容される。このような動作を１ロットのウエハＷに対して行い、１セットの処理が終了する。
【００３２】
このような成膜処理により、図２に示すように、例えば層間絶縁膜２１に形成された、不純物拡散領域２０ａに達するコンタクトホール２２内にコンタクト層としてのＴｉ膜２３およびバリア層としてのＴｉＮ膜２４が形成される。その後、他の装置により、ＡｌやＷ等の成膜を行い、コンタクトホール２２の埋め込みと配線層の形成を行う。
【００３３】
次に、本発明を実施するＴｉ成膜装置１について説明する。なお、上述したようにＴｉ成膜装置２も全く同一の構成を有する。図３は、本発明に係るプラズマＣＶＤ成膜方法を実施するＴｉ成膜装置を示す断面図である。このＴｉ膜成膜装置１は、気密に構成された略円筒状のチャンバー３１を有しており、その中には被処理体であるウエハＷを水平に支持するためのサセプタ３２がその中央下部に設けられた円筒状の支持部材３３により支持された状態で配置されている。
【００３４】
このサセプタ３２はＡｌＮ等のセラミックスからなり、その表面にはウエハＷを収容するための座繰り部３２ａが設けられており、その周縁部に形成されたテーパ部にガイドされてウエハＷがサセプタ３２に対して位置決めされるようになっている。また、サセプタ３２にはヒーター３５が埋め込まれており、このヒーター３５はヒーター電源３６から給電されることにより被処理基板であるウエハＷを所定の温度に加熱する。サセプタ３２には、下部電極として機能する電極３８がヒーター３５の上に埋設されている。サセプタ３２の表面には、チャンバー３１内にプラズマ生成のための高周波電界が形成された際の放電の基点となりやすいエンボスは存在していない。
【００３５】
ただし、放電が生じるのはサセプタ３２の周縁部であるから、サセプタ３２表面のエンボスは少なくともその周縁部、好ましくは周縁から１０ｍｍまでの部分に存在しなければ、他の部分には存在していてもよい。例えば、図４に示すように表面の周縁部以外の部分全体にエンボス３２ｂを設けたサセプタが例示される。これにより、滑り防止機能やヒートスポット防止機能をある程度持たせることができる。
【００３６】
また、ウエハＷの中で温度が高くなりやすい中央部に図５のような底面が曲面状の凹部３２ｃや図６のような底面が平面状の凹部３２ｄを設けてウエハＷの熱応力を緩和するようにしたサセプタを用いてもよい。
【００３７】
チャンバー３１の天壁３１ａには、絶縁部材３９を介してシャワーヘッド４０が設けられている。このシャワーヘッド４０は、上段ブロック体４０ａ、中段ブロック体４０ｂ、下段ブロック体４０ｃで構成されている。下段ブロック体４０ｃの外周近傍には、リング状をなすヒーター７６が埋設されており、このヒーター７６はヒーター電源７７から給電されることにより、シャワーヘッド４０を所定温度に加熱することが可能となっている。
【００３８】
下段ブロック体４０ｃにはガスを吐出する吐出孔４７と４８とが交互に形成されている。上段ブロック体４０ａの上面には、第１のガス導入口４１と、第２のガス導入口４２とが形成されている。上段ブロック体４０ａの中では、第１のガス導入口４１から多数のガス通路４３が分岐している。中段ブロック体４０ｂにはガス通路４５が形成されており、ガスが導入されて拡散する複数の溝４３ａを介して上記ガス通路４３がこれらガス通路４５に連通している。さらにこのガス通路４５が下段ブロック体４０ｃの吐出孔４７に連通している。また、上段ブロック体４０ａの中では、第２のガス導入口４２から多数のガス通路４４が分岐している。中段ブロック体４０ｂにはガス通路４６が形成されており、上記ガス通路４４がこれらガス通路４６に連通している。中段ブロック体４０ｂの下面には、ガス通路４６に接続され、ガス通路４６から導入されたガスを拡散する複数の溝４６ａが形成されており、この溝４６ａと下段ブロック体４０ｃの多数の吐出孔４８とが連通している。そして、上記第１および第２のガス導入口４１，４２は、それぞれ後述するガス供給機構５０のガスライン５８，６０に接続されている。
【００３９】
ガス供給機構５０は、クリーニングガスであるＣｌＦ３ガスを供給するＣｌＦ３ガス供給源５１、Ｔｉ含有ガスであるＴｉＣｌ４ガスを供給するＴｉＣｌ４ガス供給源５２、プラズマガスであるＡｒガスを供給するＡｒガス供給源５３、還元ガスであるＨ２ガスを供給するＨ２ガス供給源５４、窒化ガスであるＮＨ３ガスを供給するＮＨ３ガス供給源５５、Ｎ２ガスを供給するＮ２ガス供給源５６を有している。そして、ＣｌＦ３ガス供給源５１にはＣｌＦ３ガス供給ライン５７が、ＴｉＣｌ４ガス供給源５２にはＴｉＣｌ４ガス供給ライン５８が、Ａｒガス供給源５３にはＡｒガス供給ライン５９が、Ｈ２ガス供給源５４にはＨ２ガスライン６０が、ＮＨ３ガス供給源５５にはＮＨ３ガス供給ライン６０ａが、Ｎ２ガス供給源５６にはＮ２ガス供給ライン６０ｂが、それぞれ接続されている。そして、各ガス供給ラインにはマスフローコントローラ６２およびマスフローコントローラ６２を挟んで２つの開閉バルブ６１が設けられている。
【００４０】
前記第１のガス導入口４１にはＴｉＣｌ４ガス供給源５２から延びるＴｉＣｌ４ガス供給ライン５８が接続されており、このＴｉＣｌ４ガス供給ライン５８にはＣｌＦ３ガス供給源５１から延びるＣｌＦ３ガス供給ライン５７およびＡｒガス供給源５３から延びるＡｒガス供給ライン５９が接続されている。また、前記第２のガス導入口４２にはＨ２ガス供給源５４から延びるＨ２ガス供給ライン６０が接続されており、このＨ２ガス供給ライン６０には、ＮＨ３ガス供給源５５から延びるＮＨ３ガス供給ライン６０ａおよびＮ２ガス供給源５６から延びるＮ２ガス供給ライン６０ｂが接続されている。したがって、成膜時には、ＴｉＣｌ４ガスはＴｉＣｌ４ガス供給源５２から、ＡｒガスはＡｒガス供給源５３から、ＴｉＣｌ４ガス供給ライン５８に供給され、第１のガス導入口４１からシャワーヘッド４０内に導入される。そして、ガス通路４３，４５を経て吐出孔４７からチャンバー３１内へ吐出される。一方、還元ガスであるＨ２ガスは、Ｈ２ガス供給源５４からＨ２ガス供給ガスライン６０に供給され、ガス導入口４２を介してシャワーヘッド４０内に導入されて、ガス通路４４，４６を経て吐出孔４８からチャンバー３１内へ吐出される。すなわち、シャワーヘッド４０は、ＴｉＣｌ４ガスとＨ２ガスとが全く独立してチャンバー３１内に供給されるポストミックスタイプとなっており、これらは吐出後にチャンバー３１内で混合され反応が生じる。なお、Ｔｉを成膜後、窒化処理を行う場合には、ＮＨ３ガス供給源５５からのＮＨ３ガスと還元ガスであるＨ２ガスとプラズマガスであるＡｒガスをシャワーヘッド４０を介して吐出口４８からチャンバー３１内に吐出させ、プラズマを精製してＴｉ膜を窒化させる。また、バルブ６１およびマスフローコントローラ６２はコントローラ７８によって制御される。
【００４１】
シャワーヘッド４０には、伝送路６３が接続されており、この伝送路６３には、整合器８０を介して高周波電源６４が接続されており、成膜の際に高周波電源６４から伝送路６３を介してシャワーヘッド４０に高周波電力が供給されるようになっている。高周波電源６４から高周波電力を供給することにより、シャワーヘッド４０および電極３８の間に高周波電界が生じ、チャンバー３１内に供給されたガスをプラズマ化し、Ｔｉ膜を成膜するようになっている。高周波電源６４としては周波数が４００ｋＨｚ〜６０ＭＨｚ、好ましくは４５０ｋＨｚのものが用いられる。
【００４２】
チャンバー３１の底壁３１ｂの中央部には円形の穴６５が形成されており、底壁３１ｂにはこの穴６５を覆うように下方に向けて突出する排気室６６が設けられている。排気室６６の側面には排気管６７が接続されており、この排気管６７には排気装置６８が接続されている。そしてこの排気装置６８を作動させることによりチャンバー３１内を所定の真空度まで減圧することが可能となっている。
【００４３】
サセプタ３２には、ウエハＷを支持して昇降させるための３本（２本のみ図示）のウエハ支持ピン６９がサセプタ３２の表面に対して突没可能に設けられ、これらウエハ支持ピン６９は支持板７０に固定されている。そして、ウエハ支持ピン６９は、エアシリンダ等の駆動機構７１により支持板７０を介して昇降される。
【００４４】
チャンバー３１の側壁には、ウエハ搬送室５との間でウエハＷの搬入出を行うための搬入出口７２と、この搬入出口７２を開閉するゲートバルブＧとが設けられている。
【００４５】
次に、このようなＴｉ成膜装置によりＴｉ膜を成膜する際の成膜方法について図７、図８を参照しながら説明する。図７はＴｉ膜を成膜する際の工程を説明するためのフローチャート、図８は主要な工程におけるチャンバー３１内の状態を示す模式図である。
【００４６】
まず、ヒーター３５によりサセプタ３２を４５０〜７００℃程度に加熱し、排気装置６８によりチャンバー３１内を引き切り状態としておき（ＳＴＥＰ１）、ゲートバルブ７３を開にして（ＳＴＥＰ２）、図８の（ａ）に示すように、真空状態のウエハ搬送室５から搬送装置１２のブレード１４ａまたは１４ｂにより搬入出口７２を介してウエハＷをチャンバー３１内へ搬入する（ＳＴＥＰ３）。このときシャワーヘッド４０はヒーター７６によりシャワーヘッド４０に付着した膜の膜剥がれを防止するために４５０℃以上に加熱する。
【００４７】
次に、図８の（ｂ）に示すように、ウエハ支持ピン６９をサセプタ３２の表面から突出させた状態でウエハＷをウエハ支持ピン６９上に載せる（ＳＴＥＰ４）。このウエハＷをウエハ支持ピン６９上に載せた状態でゲートバルブＧを閉じ（ＳＴＥＰ５）、引き続き、ＴｉＣｌ４ガス供給ライン５８を通流してきたＡｒガスを、図８の（ｃ）に示すようにシャワーヘッド４０を介してチャンバー３１内に導入し、ウエハＷに対して第１の予備加熱を行う（ＳＴＥＰ６）。この際に、Ｎ２ガス供給源５６よりＮ２ガスを供給し、Ａｒガスと同量程度チャンバー３１内に導入される。この場合にガスの導入は所定時間、例えば１５秒間かけて徐々に流量を増加させて、チャンバー内のガス圧が徐々に上昇するようにする。このＡｒガスおよびＮ２ガスの最終的な好ましい流量範囲は、１〜１０Ｌ／ｍｉｎである。また、この第１の予備加熱工程は、５〜３０秒間の範囲が好ましく、例えば１０秒間実施される。
【００４８】
この第１の予備加熱工程が終了後、Ａｒガス、Ｎ２ガスの供給を停止し、再びチャンバー３１内を引き切り状態とし（ＳＴＥＰ７）、ウエハ支持ピン６９を降下させて、図８の（ｄ）に示すように、ウエハＷをサセプタ３２上に載置する（ＳＴＥＰ８）。その後、ＴｉＣｌ４ガス供給ライン５８を介してＡｒガスを、Ｈ２ガスライン６０を介してＨ２ガスを、チャンバー３１内が所定の圧力になるまで徐々に流量を増加させて導入し（ランプアップ）、チャンバー３１内のガス圧が徐々に上昇するようにする（ＳＴＥＰ９）。この状態で所定時間保持して第２の予備加熱工程を行う（ＳＴＥＰ１０）。このときの好ましいガス流量範囲は、Ａｒガスは１〜１０Ｌ／ｍｉｎであり、Ｈ２ガスは１〜１０Ｌ／ｍｉｎである。好ましくは、ＡｒガスとＨ２ガスの全流量が１〜１０Ｌ／ｍｉｎである。また、第２の予備加熱工程における圧力の好ましい範囲は１００〜１０００Ｐａであり、例えば６６７Ｐａに設定される。また、この第２の予備加熱工程は、稼働率、スループットを考えると、好ましくは５〜３０秒間、例えば１０秒間実施される。なお、上記ＳＴＥＰ７〜９の３工程の時間は、いずれも１０秒間以下が好ましく設定され、例えば５秒間ずつに設定される。
【００４９】
第２の予備加熱工程が終了後、ＡｒガスおよびＨ２ガスの流量を同じ流量に維持したまま、ＴｉＣｌ４ガスを好ましくは０．０１〜０．１Ｌ／ｍｉｎの流量で図示しないプリフロー配管を介してプリフローを行う（ＳＴＥＰ１１）。この際の圧力は、好ましくは１００〜１０００Ｐａ、例えば６６７Ｐａであり、好ましくは５〜３０秒間、例えば１０秒間実施される。
【００５０】
次に、成膜に先立って高周波電源６４に給電してチャンバー３１内にプラズマを形成する（プリプラズマ；ＳＴＥＰ１２）。この際の高周波電源６４の周波数は４５０ｋＨｚ〜６０ＭＨｚ、好ましくは４５０ｋＨｚの周波数で、５０〜３０００Ｗ、好ましくは５００〜２０００Ｗ、例えば８００Ｗの高周波電力を供給する。
【００５１】
そして、ＴｉＣｌ４ガスをチャンバー側に切り換えてガス流量および圧力、さらに高周波電力を同じに保ったまま、プラズマＣＶＤによるＴｉ薄膜の成膜工程を実施する（ＳＴＥＰ１３）。この成膜工程においては５〜１００ｎｍの範囲のＴｉ膜が成膜される。膜厚は成膜時間に比例するから、成膜時間は所望の膜厚に応じて適宜設定される。つまり成膜の際の膜厚は、上記５〜１００ｎｍの範囲において成膜時間で調整することができる。例えば、膜厚を１０ｎｍにする場合には３０秒間実施される。この際の基板の加熱温度は４００〜８００℃、好ましくは５５０〜６５０℃である。
【００５２】
成膜工程終了後、ＴｉＣｌ４ガスの供給および高周波電源６４への給電を停止し、他のガスを流したまま成膜後処理を行う（ＳＴＥＰ１４）。この成膜後処理工程は、０．５〜３０秒間、好ましくは１〜５秒間、例えば２秒間実施される。
【００５３】
その後、Ｈ２ガスの流量を低下させ、Ａｒガス流量を維持して、チャンバー３１内のパージを行う（ＳＴＥＰ１５）。このパージ工程は、１〜３０秒間、好ましくは１〜１０秒間、例えば４秒間実施される。
【００５４】
その後、成膜したＴｉ薄膜の表面のナイトライド処理を行う（ＳＴＥＰ１６）。ナイトライド処理は、ＡｒガスとＨ２ガスの流量を維持したまま、ＮＨ３ガスを好ましくは０．５〜５Ｌ／ｍｉｎの範囲の流量で１０秒間程度流し、その後、ガスの供給を維持したまま高周波電源６４の周波数は４５０ｋＨｚ〜６０ＭＨｚ、好ましくは４５０ｋＨｚの周波数で、５０〜３０００Ｗ、好ましくは５００〜１２００Ｗ、例えば８００Ｗの高周波電力を供給して、プラズマを形成することにより実施される。
【００５５】
所定時間経過後、高周波電源６４への給電を停止し、ガス流量を徐々に減じて成膜プロセスを終了する（ＳＴＥＰ１７）。
【００５６】
その後、ウエハ支持ピン６９を上昇させてウエハＷを持ち上げ、ゲートバルブＧを開いて搬送装置１２のブレード１４ａまたは１４ｂをチャンバー３１内に挿入し、ウエハ支持ピン６９を下降させることによりウエハＷをブレード１４ａまたは１４ｂ上に載せ、搬送室１へ搬出する（ＳＴＥＰ１８）。
【００５７】
このようにして所定枚数成膜後、チャンバー３１内は、ＣｌＦ３ガス供給源５１からＣｌＦ３ガスを供給することによりクリーニングされる。
【００５８】
このように、最初にサセプタ３２上に突出したウエハ支持ピン６９上にウエハＷを載置した状態でチャンバー３１内にガスを導入して第１の予備加熱処理（ＳＴＥＰ６）を行うので、ウエハは急激には加熱されず、ある程度加熱されてからサセプタ３２上での第２の加熱処理が行われるので、ウエハＷに及ぼされる熱応力が緩和され、ウエハＷが３００ｍｍと大型のものであっても反りの発生を大幅に低減することができ、場合によっては全く反りが生じないようにすることができる。
【００５９】
また、第１の予備加熱工程が終了後、ＳＴＥＰ８のウエハＷをサセプタ３２上に載置する工程に先だって、ＳＴＥＰ７でＮ２ガスの供給を停止しチャンバー３１内を引き切り状態とするので、ウエハＷを降下させる際にガスの抵抗によりウエハＷがウエハ支持ピン６９上で滑ることが防止される。さらに、ＳＴＥＰ９において、第２の予備加熱（ＳＴＥＰ１０）のガス圧力になるまで、Ａｒガス、Ｈ２ガスの流量を徐々に増大（ランプアップ）してチャンバー３１内に導入するので、急激なガス圧の上昇の影響がウエハＷに及ぼされることが回避され、ウエハＷの反りを一層効果的に防止することができる。
【００６０】
従来は、サセプタ表面の周縁部にエンボスが存在していたため、図９に示すように、ウエハＷが反り、ウエハ裏面とサセプタとの間に隙間ができると、エンボスに電界が集中し、その部分が放電の起点となって局部的に激しい放電が生じていたが、本実施形態では、以上のように、サセプタ３２の表面の少なくとも周縁部には、電界が集中しやすく放電の起点となるエンボスが存在せず、しかもウエハの反りが極めて小さいので、サセプタ３２の周縁部における局部的な放電を生じにくくすることができる。
【００６１】
サセプタ３２の周縁部にエンボスが存在しなければ、たとえウエハＷに反りが生じたとしてもエンボスが存在する場合のような局部的な激しい放電は生じないので、上記のようなウエハＷの反りを減少させる対策を講じなくとも、ある程度の効果を得ることができる。しかし、ウエハＷの反りがパッシェンの法則により放電が生じやすい距離になるとやはり放電は生じるので、上記ウエハＷの反りが生じ難い工程を採用することが好ましい。なお、ウエハＷの反りを考慮すると、局部的な放電を確実に防止するためには、サセプタ３２表面のエンボスが存在しない部分はサセプタ３２の周縁から１０ｍｍまでの部分であることが好ましい。
【００６２】
また、上記工程によりウエハＷの反りがほとんど生じない状態とすることができれば、サセプタ周縁部のエンボスの存在の有無にかかわらず、放電が生じにくい状態とすることができるが、管理上、放電の起点となるエンボスがサセプタ周縁部に存在しないことが好ましい。
【００６３】
より放電を生じ難くする観点から、上記ＳＴＥＰ１２のプリプラズマ工程においては、高周波電源６４を所定の電力を瞬時に供給するのではなく、所定の電力まで徐々に上昇させること（ランプアップ）が好ましい。これにより電界の大きさが徐々に上昇するのでより放電が生じ難くなる。この場合、所定の電力に達するまでの時間は、０．１〜１５秒が好ましく、例えば１秒で８００Ｗまで上昇させる。
【００６４】
また、同様に放電を生じ難くする観点から、図１０に示すように、ＳＴＥＰ１２のプリプラズマ工程に先立って、ＴｉＣｌ４ガスをチャンバー３１内に導入する工程（プリＴｉＣｌ４；ＳＴＥＰ１９）を設けることが好ましい。このように先にＴｉＣｌ４ガスをチャンバー３１に導入することにより、プラズマが生成した後のガス変動が生じず、より放電が生じ難くなる。この工程は、上述のようなプリプラズマ工程における高周波電力のランプアップと併用することにより、より一層効果的に放電を生じ難くすることができる。
【００６５】
次に、実際に本発明の方法の効果を確認した結果について説明する。ここでは、エンボスを設けない本発明の範囲内のサセプタを用い、上記第１の予備加熱工程（ＳＴＥＰ６）から第２の予備加熱工程（ＳＴＥＰ１０）までのガス流量、ガス圧力、時間を図１１に示すように設定してウエハの反りを低減させた。すなわち、第１の予備加熱工程（ＳＴＥＰ６）においては、Ａｒガスを１．８Ｌ／ｍｉｎ、Ｎ２ガスを１．８Ｌ／ｍｉｎの流量になるまで増加させて１５秒間行い、次いで ＳＴＥＰ７からＳＴＥＰ９までを５秒間ずつ行い、第２の予備加熱工程（ＳＴＥＰ１０）におけるＨ２ガス流量を４Ｌ／ｍｉｎ、Ａｒガス流量を１．８Ｌ／ｍｉｎとし、圧力を６６７Ｐａとして１９秒間行った。その後、ＴｉＣｌ４ガスを０．０１２Ｌ／ｍｉｎの流量で追加して１５秒間プリフロー（ＳＴＥＰ１１）を行った後、周波数１３．５６ＭＨｚで８００Ｗの高周波電力を印加してプリプラズマ工程（ＳＴＥＰ１２）を実施し、ＴｉＣｌ４ガスをチャンバー側に切り換えてプラズマＣＶＤによるＴｉ成膜を３０秒間行った（ＳＴＥＰ１３）。成膜の際の圧力は６６７Ｐａとした。このようにして大口径ウエハである３００ｍｍウエハに１０ｎｍのＴｉ膜を成膜した結果、サセプタ周縁部においてウエハとの間の放電は僅かであった。また、プリプラズマの際に高周波電力のランプアップ（１秒間で８００Ｗまで上昇）を付加した場合には、さらに放電が低減された。さらに、この高周波電力のランプアップに加え、ＳＴＥＰ１９のプリＴｉＣｌ４を実施した場合には放電が皆無であった。
【００６６】
これに対して、全面にエンボスが存在するサセプタを用い、かつ第１の予備加熱処理を行わなかった場合には、サセプタの周縁部においてウエハとの間に局部的に激しい放電が生じていた。また、エンボスが存在するサセプタを用いた場合には、第１の予備加熱処理を行ってウエハ反り対策を実施したにもかかわらず、ウエハが僅かに反っていたため、かなりの放電が生じた。
【００６７】
なお、本発明は、上記実施の形態に限定されることなく種々変形可能である。例えば、上記実施の形態ではＴｉ膜を成膜する場合について示したが、本発明はこれに限らず、プラズマＣＶＤにより成膜する膜の場合には全て適用可能である。その場合には、その膜に応じた成膜ガスおよびその他のガスが選択される。さらに、上記実施形態では第１の予備加熱および第２の予備加熱の際にガスを導入したが、ガスを供給しなくても一定の効果を得ることができる。ただし、ガスを導入した場合のほうが効果が大きい。さらにまた、上記第１の予備加熱だけで十分な加熱が行えれば、第２の予備加熱は必ずしも必要ではない。被処理基板としては、半導体ウエハに限らず例えば液晶表示装置（ＬＣＤ）用基板等の他のものであってもよく、また、基板上に他の層を形成したものであってもよい。
【図面の簡単な説明】
【００６８】
【図１】本発明の方法を実施するＴｉ成膜装置が搭載されたマルチチャンバータイプの成膜システムを示す概略構成図。
【図２】Ｔｉ膜をコンタクト層に用いた半導体装置のコンタクトホール部分を示す断面図。
【図３】本発明に係るプラズマＣＶＤ成膜方法を実施するＴｉ成膜装置を示す断面図。
【図４】サセプタの他の例を示す断面図。
【図５】サセプタのさらに他の例を示す断面図。
【図６】サセプタの別の例を示す断面図。
【図７】Ｔｉ膜を成膜する際の処理の一例を説明するためのフローチャート。
【図８】主要な工程におけるチャンバー内の状態を示す模式図。
【図９】従来のＴｉ成膜装置における放電発生のメカニズムを説明するための模式図。
【図１０】Ｔｉ膜を成膜する際の処理の他の例を説明するための工程の一部を示すフローチャート。
【図１１】本発明の方法の効果を確認した実験における第１の予備加熱工程から第２の予備加熱工程までのガス流量、ガス圧力、時間を示すグラフ。
【符号の説明】
【００６９】
１，２……Ｔｉ成膜装置
３１……チャンバー
３２……サセプタ
３５……ヒーター
４０……シャワーヘッド
５０……ガス供給機構
６４……高周波電源
６９……ウエハ支持ピン
Ｗ……半導体ウエハ
【図１】
2005023400.tif 000003
【図２】
2005023400.tif 000004
【図３】
2005023400.tif 000005
【図４】
2005023400.tif 000006
【図５】
2005023400.tif 000007
【図６】
2005023400.tif 000008
【図７】
2005023400.tif 000009
【図８】
2005023400.tif 000010
【図９】
2005023400.tif 000011
【図１０】
2005023400.tif 000012
【図１１】
2005023400.tif 000013